【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
ゼオライトＡを含むゼオライト生成物を作製するための方法であって、該方法が、以下の工程：
（ａ）  周囲温度またはそれより高い温度において混合容器中でケイ酸ナトリウム混合物、アルミン酸ナトリウム混合物および無定形アルミノシリケート開始剤ゲルを混合して、アルミノシリケート合成ゲルを作製する工程であって、ここで該混合容器内の全ての供給源由来のアルミナが、全バッチアルミナを規定する、工程；および
（ｂ）  該アルミノシリケート合成ゲルを結晶化して、ゼオライト結晶を形成する工程であって；ここで工程（ａ）が、以下の工程：１分間あたり１〜５重量パーセントの該全バッチアルミナが、添加されるような速度で該ケイ酸ナトリウム混合物に該アルミン酸ナトリウム混合物を徐々に添加する工程：該混合容器に可溶性アルミナの未溶解性供給源を添加する工程：またはそれらの組み合わせのうちの１つ、
を包含する、方法。
【請求項２】
前記無定形アルミノシリケート開始剤ゲルに添加されたＡｌ２Ｏ３と表されるアルミナの重量が、前記全バッチアルミナの０．１〜２．０重量パーセントを含む、請求項１に記載の方法。
【請求項３】
前記アルミン酸ナトリウム混合物が、未溶解の可溶性アルミナを含まないアルミン酸ナトリウム溶液である、請求項１に記載の方法。
【請求項４】
前記アルミン酸ナトリウム混合物が、２０重量パーセントの未溶解の可溶性アルミナを含む、請求項１に記載の方法。
【請求項５】
前記アルミン酸ナトリウム混合物が、１分間あたり全バッチアルミナの３．３％の速度で工程（ａ）において前記ケイ酸ナトリウム混合物に徐々に添加される、請求項１に記載の方法。
【請求項６】
前記開始剤ゲルが、実験式の１６Ｎａ２Ｏ・１５ＳｉＯ２・Ａｌ２Ｏ３・３００Ｈ２Ｏを有する、請求項１に記載の方法。
【請求項７】
請求項１に記載の方法であって、以下の工程：
（ｃ）  工程（ｂ）において結晶化された前記ゼオライト結晶を濾過および洗浄して、湿ったゼオライト濾過ケークを作製する工程；および
（ｄ）  該ゼオライト濾過ケークを乾燥して、前記ゼオライト生成物を形成する工程、
をさらに包含する、方法。
【請求項８】
前記アルミナの未溶解性供給源が、前記全バッチアルミナの２２重量パーセントより多く含む、請求項１に記載の方法。
【請求項９】
前記可溶性アルミナの未溶解性供給源が、前記全バッチアルミナの３５〜９０重量パーセントを含み、そして前記ゼオライト生成物がまた、ゼオライトＸを含む、請求項１に記載の方法。
【請求項１０】
前記可溶性アルミナの未溶解性供給源が、３５重量パーセント未満の前記全バッチアルミナを含み、ここで、前記ゼオライト生成物が、本質的にゼオライトＡからなる方法によって作製される、請求項１に記載の方法。
【請求項１１】
請求項１に記載の方法であって、該方法が、以下の工程：
前記ケイ酸ナトリウム混合物に、前記無定形アルミノシリケート開始剤ゲルを添加する工程であって、該アルミノシリケート開始剤ゲルがモル組成ａＮａ２Ｏ・ｂＡｌ２Ｏ３・ｃＳｉＯ２・ｄＨ２Ｏを有し、ここでａ／ｃの比が、０．８〜９の範囲であり、ｃ／ｂの比が、８〜７５の範囲であり、そしてｄ／ｂの比が、１００〜６００の範囲である、工程；
未溶解のアルミナを含むように、前記アルミン酸ナトリウム混合物を調製する、工程；および、
ジェットミキサーにおいて周囲温度またはそれより高い温度で該アルミン酸ナトリウム混合物と該ケイ酸ナトリウム混合物および開始剤ゲルとを混合して、晶析装置内に入れられる前記アルミノシリケート合成ゲルを作製する工程、
をさらに包含する、方法。
【請求項１２】
請求項１１に記載の方法であって、前記ジェットミキサーのすぐ上流の前記ケイ酸ナトリウム混合物の流れに前記無定形アルミノシリケート開始剤ゲルを添加する工程を、さらに包含する、方法。
【請求項１３】
前記開始剤ゲルが、１６Ｎａ２Ｏ・Ａｌ２Ｏ３・１５ＳｉＯ２・３００Ｈ２Ｏの組成を有する、請求項１２に記載の方法。
【請求項１４】
ゼオライトＡを含むゼオライト生成物を作製するための方法であって、該方法が、以下の工程：
（ａ）  混合容器中でケイ酸ナトリウム混合物、アルミン酸ナトリウム混合物およびある量の未溶解の可溶性アルミナを混合して、化学量論量のシリカと反応する化学量論的なアルミナを有するアルミノシリケート合成ゲルを作製する工程であって、ここで該混合容器内の全ての供給源由来のアルミナが、該化学量論量のアルミナより実質的に過剰である全バッチアルミナを規定する、工程；
（ｂ）  第１の結晶化工程における該アルミノシリケート合成ゲルを結晶化して、実質的にアルミナの濃化した母液中のゼオライト結晶を含む結晶ゼオライトスラリーを形成する工程；および、
（ｃ）  該結晶ゼオライトスラリーに十分な量の可溶性シリカを添加して、該母液中のアルミナの少なくとも一部を用いて迅速な第２の結晶化工程を開始する工程、
を包含する、方法。
【請求項１５】
請求項１４に記載の方法であって、モルで表される前記全バッチアルミナが、１＋Ｃであり、ここでＣが工程（ｃ）において反応する前記アルミナの部分であり、そして該未溶解の可溶性アルミナが、（０．３５＋Ｃ）／（１＋Ｃ）以上であり、前記方法が、工程（ａ）においてアルミノシリケート開始剤を添加する工程をさらに包含し、そして前記ゼオライト生成物が、ゼオライトＡおよびゼオライトＸの混合物を含む、方法。
【請求項１６】
請求項１４に記載の方法であって、該方法が、既存の設備を有するゼオライト生成設備において、および１時間あたりの単位重量において測定された最大生成能で実施され、ここで該方法が、合成バッチ収量における十分な増大を提供して、該方法を使用して該既存の設備の該最大生成能を増大するような処理時間における任意の増大を相殺する、方法。
【請求項１７】
前記アルミナの濃化した母液が、６０未満のＮａ２Ｏ／Ａｌ２Ｏ３比を有する、請求項１４に記載の方法。
【請求項１８】
工程（ｂ）が、晶析装置において実施され、そして工程（ｃ）が、該晶析装置の少なくとも部分的に外側において実施される、請求項１４に記載の方法。
【請求項１９】
工程（ａ）で添加された前記アルミン酸ナトリウム混合物が、アルミン酸ナトリウム温浸器を使用せずに形成される、請求項１４に記載の方法。
【請求項２０】
請求項１４に記載の方法であって、工程（ａ）に添加された前記アルミン酸ナトリウム混合物が、以前のバッチからの再利用母液を含み、そして前記アルミナの未溶解性供給源が、前記混合容器に直接的に添加されるアルミナ三水和物を含む、方法。
【請求項２１】
ゼオライトＡを含むゼオライト生成物を作製するための方法であって、該方法が、以下の工程：
（ａ）  周囲温度またはそれより高い温度において混合容器中でケイ酸ナトリウム混合物、アルミン酸ナトリウム混合物および可溶性アルミナの未溶解性供給源を混合して、アルミノシリケート合成ゲルを作製する工程であって、ここで該混合容器内の全ての供給源由来のアルミナが、全バッチアルミナを規定し、未溶解の可溶性アルミナの量が、該全バッチアルミナの２２％より多くを含む、工程；および、
（ｂ）  該アルミノシリケート合成ゲルを結晶化して、ゼオライト結晶を形成する工程、
を包含する、方法。
【請求項２２】
請求項２１に記載の方法であって、前記未溶解の可溶性アルミナの量が、前記全バッチアルミナの３０重量パーセントより多くを含み、該方法が、開始剤ゲルを添加する工程を包含し、そして前記ゼオライト生成物が、本質的にゼオライトＡ結晶からなる、方法。
【請求項２３】
前記可溶性アルミナの未溶解性供給源が、前記全バッチアルミナの３５〜９０重量パーセントの間を含む、請求項２１に記載の方法。
【請求項２４】
請求項２１に記載の方法であって、前記可溶性アルミナの未溶解性供給源が、前記全バッチアルミナの３５重量パーセント以上を含み、工程（ａ）が、開始剤ゲルを添加する工程をさらに包含し、そして前記ゼオライト生成物が、ゼオライトＸをさらに含む、方法。
【請求項２５】
ゼオライト生成物であって、該ゼオライト生成物が、水和物基準で１００グラムのゼオライトあたり７０グラムの液体より多い液体保持能を有し、そして１０℃で２分間において１ｇの無水ゼオライトあたり２００ミリグラムより多いＣａＣｏ３のカルシウム交換速度を有するゼオライトＡを含む、ゼオライト生成物。
【請求項２６】
前記ゼオライト生成物が、走査電子顕微鏡によって測定される０．１ミクロンと０．８ミクロンとの間の結晶サイズを有する、請求項２５に記載のゼオライト生成物。
【請求項２７】
前記ゼオライト生成物が、１ミクロンと５ミクロンとの間の中央粒子サイズを有する、請求項２５に記載のゼオライト生成物。
【請求項２８】
前記ゼオライト生成物が、１０℃で１５分において１グラムの無水ゼオライトあたり２５０ミリグラムより多いＣａＣＯ３のカルシウム交換能を有する、請求項２５に記載のゼオライト生成物。
【請求項２９】
ゼオライト生成物であって、該ゼオライト生成物が、液体窒素の沸点におけるＢ−Ｅ−Ｔ窒素吸着法によって測定される５ｍ２／ｇより大きい外側表面積を有するゼオライトＡを含む、ゼオライト生成物。
【請求項３０】
１．９ミクロン以上の中央粒子サイズを有する、請求項２９に記載のゼオライト生成物。
【請求項３１】
界面活性剤組成物であって、以下：
（ａ）  請求項２５〜３１のいずれか１項のゼオライト生成物、および必要に応じて、補助的な界面活性剤ビルダー塩を含む０．１％〜９９％のビルダー系、ならびに、
（ｂ）  該ビルダー系以外の０．１重量％から９９重量％の少なくとも１つの界面活性剤補助剤、
を含む、界面活性剤組成物。
【請求項３２】
請求項３１に記載の界面活性剤組成物であって、前記界面活性剤補助剤が、以下からなる群から選択される補助剤を含む：洗浄性界面活性剤、漂白剤および漂白剤アクチベーター、酵素および酵素安定剤、気泡増強剤または気泡抑制剤、抗くもり剤および抗腐食剤、懸濁剤、防汚剤、殺菌剤、ｐＨ調整剤、非ビルダーアルカリ性供給源、キレート剤、有機充填剤および無機充填剤、溶媒、ヒドロトロープ、蛍光増白剤、色素、香水、織物処理薬剤ならびに研磨剤。
【請求項３３】
請求項２１に記載の方法であって、前記混合する工程が、最初に前記ケイ酸ナトリウム混合物および前記アルミン酸ナトリウム混合物を混合すること、引き続いて、前記可溶性アルミナの未溶解性供給源を添加することを包含する、方法。